КАТАЛИЗАТОРЫ

1. Способ приготовления предшественника катализатора, который включает
на первой стадии приготовления пропитку частиц носителя для катализатора органическим соединением кобальта или никеля в пропиточной жидкости с образованием пропитанного промежуточного продукта, прокаливание пропитанного промежуточного продукта при температуре прокаливания не выше 400°С с получением прокаленного промежуточного продукта; и
затем на второй стадии приготовления пропитку прокаленного промежуточного продукта первой стадии неорганической солью кобальта или никеля в пропиточной жидкости с образованием пропитанного носителя и прокаливание пропитанного носителя с получением предшественника катализатора, отличающийся тем, что ни одну из неорганических солей кобальта или никеля, использованных на второй стадии приготовления, не используют на первой стадии пропитки.
2. Способ по п.1, в котором ни одно из органических соединений кобальта или никеля первой стадии приготовления не используют на второй стадии приготовления.
3. Способ по п.1, в котором пропитанный промежуточный продукт первой стадии приготовления по меньшей мере частично сушат перед прокаливанием и/или в котором пропитанный носитель второй стадии приготовления по меньшей мере частично сушат перед прокаливанием.
4. Способ по п.3, который включает на первой стадии приготовления повторение, по меньшей мере один раз, пропитки одним органическим соединением кобальта или никеля, по меньшей мере частичной сушки пропитанного промежуточного продукта и прокаливания по меньшей мере частично высушенного промежуточного продукта с получением прокаленного промежуточного продукта с более высоким содержанием кобальта или никеля.
5. Способ по п.3, который включает на второй стадии приготовления повторение, по меньшей мере один раз, пропитки неорганической солью кобальта или никеля, по меньшей мере частичной сушки пропитанного носителя, прокаливания частично высушенного пропитанного носителя с получением предшественника катализатора с более высоким содержанием кобальта или никеля.
6. Способ по п.1, в котором используют органическое соединение кобальта и неорганическую соль кобальта.
3
2
2
3
2
2
7. Способ по п.6, в котором неорганической солью кобальта на второй стадии приготовления является Со(NO)·6HO, причем Со(NO)·6HO растворяют в воде в качестве пропиточной жидкости.
8. Способ по п.6, в котором органическое соединение кобальта для первой стадии приготовления получают реакцией соединения кобальта с органической кислотой необязательно в присутствии источника противоиона.
6
8
7
4
6
4
2
2
4
2
4
2
6
12
7
9. Способ по п.8, в котором для получения органического соединения кобальта для первой стадии приготовления органическую кислоту выбирают из лимонной кислоты (СНО), янтарной кислоты (CHO), щавелевой кислоты (CHO), уксусной кислоты (CHO), глюконовой кислоты (CHO) и ЭДТА; соединение кобальта представляет собой гидроксид кобальта, а источником противоиона, когда он присутствует, является аммиак.
5
8
2
10. Способ по п.6, в котором органическое соединение кобальта для первой стадии приготовления получают реакцией соединения кобальта с ацетилацетоном (CHO).
11. Способ по п.6, в котором органическое соединение кобальта для первой стадии приготовления представляет собой кобальт-аммоний цитрат.
12. Способ по п.6, в котором органическое соединение кобальта растворяют в воде в качестве пропиточной жидкости.
13. Способ по п.6, в котором пропитку и сушку на первой и второй стадиях приготовления проводят при температуре выше 25°С и пониженном давлении, тем самым обеспечивая условия, при которых не происходит быстрого разложения неорганической соли кобальта и органического соединения кобальта.
14. Способ по п.6, в котором предшественник катализатора является предшественником катализатора синтеза Фишера-Тропша на основе кобальта.
15. Способ по п.6, в котором предшественник катализатора является предшественником катализатора гидрирования на основе кобальта.
16. Способ приготовления катализатора, который включает
на первой стадии приготовления пропитку частиц носителя для катализатора органическим соединением кобальта или никеля в пропиточной жидкости с образованием пропитанного промежуточного продукта, и прокаливание пропитанного промежуточного продукта при температуре прокаливания не выше 400°С с получением прокаленного промежуточного продукта; и
затем на второй стадии приготовления пропитку прокаленного промежуточного продукта первой стадии неорганической солью кобальта или никеля в пропиточной жидкости с образованием пропитанного носителя, и прокаливание пропитанного носителя с получением предшественника катализатора, отличающийся тем, что ни одну из неорганических солей кобальта или никеля, использованных на второй стадии приготовления, не используют на первой стадии пропитки; и
восстановление предшественника катализатора и получение катализатора.
17. Способ синтеза углеводородов, который включает приготовление катализатора путем
пропитки на первой стадии приготовления частиц носителя для катализатора органическим соединением кобальта или никеля в пропиточной жидкости с образованием пропитанного промежуточного продукта и прокаливания пропитанного промежуточного продукта при температуре прокаливания не выше 400°С с получением прокаленного промежуточного продукта;
затем пропитку на второй стадии приготовления прокаленного промежуточного продукта первой стадии неорганической солью кобальта или никеля в пропиточной жидкости с образованием пропитанного носителя и прокаливания пропитанного носителя с получением предшественника катализатора, причем ни одну из неорганических солей кобальта или никеля, использованных на второй стадии приготовления, не используют на первой стадии пропитки; и
восстановления предшественника катализатора с получением катализатора; и приведения в контакт водорода с монооксидом углерода при температуре выше 100°С и давлении по меньшей мере 10 бар с катализатором с образованием углеводородов и необязательно оксигенатов углеводородов.
18. Способ по п.17, который представляет собой способ Фишера-Тропша в кипящем слое для получения восков.
19. Способ по п.17, который включает стадию гидроочистки для превращения углеводородов и необязательно оксигенатов в жидкое топливо и другие химические продукты.
20. Продукты, полученные способом синтеза углеводородов по п.17.
21. Способ гидрирования, который включает приготовление катализатора путем
пропитки на первой стадии приготовления частиц носителя для катализатора органическим соединением кобальта или никеля в пропиточной жидкости с образованием пропитанного промежуточного продукта и прокаливания пропитанного промежуточного продукта при температуре прокаливания не выше 400°С с получением прокаленного промежуточного продукта;
затем пропитки на второй стадии приготовления прокаленного промежуточного продукта первой стадии приготовления неорганической солью кобальта или никеля в пропиточной жидкости с образованием пропитанного носителя и прокаливания пропитанного носителя с получением предшественника катализатора, причем ни одну из неорганических солей кобальта или никеля, использованную на второй стадии приготовления, не используют на первой стадии пропитки; и
восстановления предшественника катализатора с получением катализатора;
и приведения в контакт водорода и органического соединения с катализатором для гидрирования органического соединения.
22. Продукты, полученные способом гидрирования по п.21.